"チャンバ内に原料ガスを供給しながら、加熱されたウェハの面上にエピタキシャル層を堆積成長させるエピタキシャルウェハの製造装置であって、前記ウェハが載置される複数の載置部を有して、これら複数の載置部が周方向に並んで配置されたサセプタと、前記サセプタとの間で反応空間を形成するように、前記サセプタの上面に対向して配置された天板と、前記サセプタの下面側及び/又は前記天板の上面側に配置されて、前記載置部に載置されたウェハを加熱する加熱手段と、前記天板の上面中央部から前記反応空間内に前記原料ガスを導入するガス導入口を有して、このガス導入口から放出された原料ガスを前記反応空間の内側から外側に向かって供給するガス供給手段と、前記天板の下面に堆積物が堆積するのを阻止するように、前記天板の下面に近接して配置された遮蔽板とを備え、前記遮蔽板は、前記チャンバ内に着脱自在に取り付けられると共に、前記ガス導入口を前記反応空間の内側に臨ませる開口部を中央部に有して、この開口部を中心に同心円状に複数のリング板に分割された構造を有することを特徴とするエピタキシャルウェハの製造装置。前記サセプタ及び前記天板の外側に位置して、前記反応空間の周囲を囲むように配置された周壁を備え、前記周壁の内周面には、前記遮蔽板を支持する支持部が設けられていることを特徴とする請求項1に記載のエピタキシャルウェハの製造装置。前記支持部は、前記周壁の内周面に全周に亘って設けられた段差部であり、この段差部上に前記遮蔽板の外周部が載置された状態で、前記遮蔽板を支持することを特徴とする請求項2に記載のエピタキシャルウェハの製造装置。前記同心円状に分割された複数のリング板の各分割ラインを挟んで隣接するリング板のうち、当該分割ラインを挟んで内側に位置するリング板の下面側の外周部に設けられた内側段差部と、当該分割ラインを挟んで外側に位置するリング板の上面側の内周部に設けられた外側段差部とが、互いの段差面を接触させた状態で係合されると共に、前記内側段差部の側面と前記外側段差部の側面との間に隙間が設けられていることを特徴とする請求項1~3の何れか一項に記載のエピタキシャルウェハの製造装置。前記同心円状に分割された複数のリング板の少なくとも下面が面一となっていることを特徴とする請求項1~4の何れか一項に記載のエピタキシャルウェハの製造装置。前記遮蔽板は、その内側から外側に向かって、内周リング板と、中央リング板と、外周リング板とに分割された構造を有し、前記内周リング板と前記中央リング板との分割ラインが前記複数の載置部が周方向に並ぶ領域よりも内側に位置し、前記中央リング板と前記内周リング板との分割ラインが前記複数の載置部が周方向に並ぶ領域よりも外側に位置していることを特徴とする請求項1~5の何れか一項に記載のエピタキシャルウェハの製造装置。前記遮蔽板は、その内側から外側に向かって、内周リング板と、外周リング板とに分割された構造を有し、前記内周リング板と前記外周リング板との分割ラインが前記複数の載置部が周方向に並ぶ領域よりも内側又は外側に位置していることを特徴とする請求項1~4の何れか一項に記載のエピタキシャルウェハの製造装置。前記ウェハがSiC単結晶基板であり、前記エピタキシャル層がSiC単結晶薄膜であり、前記遮蔽板の下面に堆積するSiC堆積物において、このSiC堆積物中に含まれるSiとCの割合が同等となる領域よりも内側に、Siの割合が多くなる領域を有しており、このSiの割合が多くなる領域に前記内周リング板を配置するように、前記内周リング板と前記中央又は外周リング板との分割ラインを位置させることを特徴とする請求項6又は7に記載のエピタキシャルウェハの製造装置。前記同心円状に分割された複数のリング板のうち何れかのリング板が、前記開口部を中心に径方向に延びる分割ラインに沿って複数のリング片に分割されていることを特徴とする請求項1~8の何れか一項に記載のエピタキシャルウェハの製造装置。前記ウェハがSiC単結晶基板であり、前記エピタキシャル層がSiC単結晶薄膜であり、少なくとも前記複数の載置部が周方向に並ぶ領域と対向する位置に配置されたリング板には、表面がSiC膜で被覆されたグラファイト基板又はSiC基板が用いられていることを特徴とする請求項1~9の何れか一項に記載のエピタキシャルウェハの製造装置。前記サセプタは、その中心軸周りに回転駆動されると共に、前記複数の載置部が各々の中心軸周りに回転駆動される構造を有することを特徴とする請求項1~10の何れか一項に記載のエピタキシャルウェハの製造装置。請求項1~11の何れか一項に記載のエピタキシャルウェハの製造装置を用いて、ウェハの面上にエピタキシャル層を堆積成長させる工程を含むことを特徴とするエピタキシャルウェハの製造方法。本発明は、このような従来の事情に鑑みて提案されたものであり、上述したパーティクルやダウンフォールの低減を図ることによって、高品質なエピタキシャル層をウェハの面上に安定して堆積成長させることが可能なエピタキシャルウェハの製造装置、並びに、そのような製造装置を用いることによって、製品歩留まりの更なる向上を可能としたエピタキシャルウェハの製造方法を提供することを目的とする。本発明は、以下の手段を提供する。1チャンバ内に原料ガスを供給しながら、加熱されたウェハの面上にエピタキシャル層を堆積成長させるエピタキシャルウェハの製造装置であって、前記ウェハが載置される複数の載置部を有して、これら複数の載置部が周方向に並んで配置されたサセプタと、前記サセプタとの間で反応空間を形成するように、前記サセプタの上面に対向して配置された天板と、前記サセプタの下面側及び/又は前記天板の上面側に配置されて、前記載置部に載置されたウェハを加熱する加熱手段と、前記天板の上面中央部から前記反応空間内に前記原料ガスを導入するガス導入口を有して、このガス導入口から放出された原料ガスを前記反応空間の内側から外側に向かって供給するガス供給手段と、前記天板の下面に堆積物が堆積するのを阻止するように、前記天板の下面に近接して配置された遮蔽板とを備え、前記遮蔽板は、前記チャンバ内に着脱自在に取り付けられると共に、前記ガス導入口を前記反応空間の内側に臨ませる開口部を中央部に有して、この開口部を中心に同心円状に複数のリング板に分割された構造を有することを特徴とするエピタキシャルウェハの製造装置。2前記サセプタ及び前記天板の外側に位置して、前記反応空間の周囲を囲むように配置された周壁を備え、前記周壁の内周面には、前記遮蔽板を支持する支持部が設けられていることを特徴とする前項1に記載のエピタキシャルウェハの製造装置。3前記支持部は、前記周壁の内周面に全周に亘って設けられた段差部であり、この段差部上に前記遮蔽板の外周部が載置された状態で、前記遮蔽板を支持することを特徴とする前項2に記載のエピタキシャルウェハの製造装置。4前記同心円状に分割された複数のリング板の各分割ラインを挟んで隣接するリング板のうち、当該分割ラインを挟んで内側に位置するリング板の下面側の外周部に設けられた内側段差部と、当該分割ラインを挟んで外側に位置するリング板の上面側の内周部に設けられた外側段差部とが、互いの段差面を接触させた状態で係合されると共に、前記内側段差部の側面と前記外側段差部の側面との間に隙間が設けられていることを特徴とする前項1~3の何れか一項に記載のエピタキシャルウェハの製造装置。5前記同心円状に分割された複数のリング板の少なくとも下面が面一となっていることを特徴とする前項1~4の何れか一項に記載のエピタキシャルウェハの製造装置。6前記遮蔽板は、その内側から外側に向かって、内周リング板と、中央リング板と、外周リング板とに分割された構造を有し、前記内周リング板と前記中央リング板との分割ラインが前記複数の載置部が周方向に並ぶ領域よりも内側に位置し、前記中央リング板と前記外周リング板との分割ラインが前記複数の載置部が周方向に並ぶ領域よりも外側に位置していることを特徴とする前項1~5の何れか一項に記載のエピタキシャルウェハの製造装置。7前記遮蔽板は、その内側から外側に向かって、内周リング板と、外周リング板とに分割された構造を有し、前記内周リング板と前記外周リング板との分割ラインが前記複数の載置部が周方向に並ぶ領域よりも内側又は外側に位置していることを特徴とする前項1~4の何れか一項に記載のエピタキシャルウェハの製造装置。8前記ウェハがSiC単結晶基板であり、前記エピタキシャル層がSiC単結晶薄膜であり、前記遮蔽板の下面に堆積するSiC堆積物において、このSiC堆積物中に含まれるSiとCの割合が同等となる領域よりも内側に、Siの割合が多くなる領域を有しており、このSiの割合が多くなる領域に前記内周リング板を配置するように、前記内周リング板と前記中央又は外周リング板との分割ラインを位置させることを特徴とする前項6又は7に記載のエピタキシャルウェハの製造装置。9前記同心円状に分割された複数のリング板のうち何れかのリング板が、前記開口部を中心に径方向に延びる分割ラインに沿って複数のリング片に分割されていることを特徴とする前項1~8の何れか一項に記載のエピタキシャルウェハの製造装置。10前記ウェハがSiC単結晶基板であり、前記エピタキシャル層がSiC単結晶薄膜であり、少なくとも前記複数の載置部が周方向に並ぶ領域と対向する位置に配置されたリング板には、表面がSiC膜で被覆されたグラファイト基板又はSiC基板が用いられていることを特徴とする前項1~9の何れか一項に記載のエピタキシャルウェハの製造装置。11前記サセプタは、その中心軸周りに回転駆動されると共に、前記複数の載置部が各々の中心軸周りに回転駆動される構造を有することを特徴とする前項1~10の何れか一項に記載のエピタキシャル基板の製造装置。12前項1~11の何れか一項に記載のエピタキシャルウェハの製造装置を用いて、ウェハの面上にエピタキシャル層を堆積成長させる工程を含むことを特徴とするエピタキシャルウェハの製造方法。以上のように、本発明に係るエピタキシャルウェハの製造装置では、天板の下面に堆積物が堆積するのを阻止するように、天板の下面に近接して遮蔽板が配置されていることから、この遮蔽板の下面に堆積物を堆積させることができる。そして、このエピタキシャルウェハの製造装置では、遮蔽板がチャンバ内に着脱自在に取り付けられていることから、従来のような天板の下面に堆積した堆積物を除去するといった面倒なクリーニング作業を行わずに、遮蔽板を交換するといった簡便なメンテナンス作業を行うだけで、上述したパーティクルやダウンフォールの低減を図ることが可能である。さらに、このエピタキシャルウェハの製造装置では、ガス導入口を反応空間の内側に臨ませる開口部を中央部に有して、この開口部を中心に同心円状に複数のリング板に分割された構造を有する遮蔽板を用いることで、これら分割されたリング板の間で遮蔽板に加わる熱応力を緩和することができる。これにより、複数のリング板に分割された遮蔽板に反り変形や割れ等が発生することを防ぐことが可能である。また、遮蔽板の反り変形の発生を防ぐことによって、この遮蔽板の下面に堆積した堆積物の脱落を抑制することが可能である。さらに、複数のリング板に分割された遮蔽板のうち、一部のリング板のみを交換するといったことも可能である。また、本発明に係るエピタキシャルウェハの製造装置では、サセプタ及び天板の外側に位置して、反応空間の周囲を囲むように配置された周壁を備えると共に、この周壁の内周面に設けられた支持部によって遮蔽板を支持する構成としてもよい。この構成の場合、遮蔽板の外周部のみを支持することによって、加熱手段により加熱されて高温となる遮蔽板に対して、原料ガスを導入するために低温とされたガス導入口と、この遮蔽板の内周部開口部が形成された中央部との接触を回避しながら、遮蔽板をチャンバ内に着脱自在に取り付けることが可能である。さらに、本発明に係るエピタキシャルウェハの製造装置では、上記支持部として、周壁の内周面に全周に亘って段差部を設け、この段差部上に遮蔽板の外周部が載置された状態で、遮蔽板を支持する構成としてもよい。この構成の場合、遮蔽板の外周部が段差部と全周に亘って接触した状態となることによって、この遮蔽板の外周部側から天板との間に向かってガスが流れ込むのを防ぐことが可能である。また、本発明に係るエピタキシャルウェハの製造装置では、同心円状に分割された複数のリング板の各分割ラインを挟んで隣接するリング板のうち、当該分割ラインを挟んで内側に位置するリング板の下面側の外周部に設けられた内側段差部と、当該分割ラインを挟んで外側に位置するリング板の上面側の内周部に設けられた外側段差部とが、互いの段差面を接触させた状態で係合されると共に、内側段差部の側面と外側段差部の側面との間に隙間が設けられた構成としてもよい。この構成の場合、内側段差部と外側段差部との係合によって、分割ラインを挟んで内側に位置するリング板の外周部を、分割ラインを挟んで外側に位置するリング板の内周部により支持することが可能である。また、これら内側段差部の側面と外側段差部の側面との間に隙間を設けることで、加熱手段により加熱されて遮蔽板が熱膨張したときに、分割ラインを挟んで隣接するリング板の側面同士が接触することを防ぐことが可能である。また、本発明に係るエピタキシャルウェハの製造装置では、同心円状に分割された複数のリング板の少なくとも下面が面一となる構成としてもよい。この構成の場合、同心円状に分割された複数のリング板の少なくとも下面が面一となることで、ガス導入口から放出された原料ガスを反応空間の内側から外側に向かってスムーズに供給しながら、高品質なエピタキシャル層をウェハの面上に安定して堆積成長させることが可能である。また、本発明に係るエピタキシャルウェハの製造装置では、上記遮蔽板が、その内側から外側に向かって、内周リング板と、中央リング板と、外周リング板とに分割された構造を有する構成において、内周リング板と中央リング板との分割ラインが複数の載置部が周方向に並ぶ領域よりも内側に位置し、中央リング板と外周リング板との分割ラインが複数の載置部が周方向に並ぶ領域よりも外側に位置する構成としてもよい。この構成の場合、遮蔽板を内周リング板と中央リング板と外周リング板とに3分割することで、これら3分割されたリング板の間で遮蔽板に加わる熱応力を緩和することが可能である。特に、内周リング板と中央リング板との分割ラインを複数の載置部が周方向に並ぶ領域よりも内側に位置させる一方、中央リング板と外周リング板との分割ラインを複数の載置部が周方向に並ぶ領域よりも外側に位置させることで、熱変化の大きい遮蔽板の内周側と外周側に加わる熱応力を効率良く緩和することが可能である。また、本発明に係るエピタキシャルウェハの製造装置では、上記遮蔽板が、その内側から外側に向かって、内周リング板と、外周リング板とに分割された構造を有する構成において、内周リング板と外周リング板との分割ラインが複数の載置部が周方向に並ぶ領域よりも内側又は外側に位置する構成としてもよい。この構成の場合、遮蔽板を内周リング板と外周リング板とに2分割することで、これら2分割されたリング板の間で遮蔽板に加わる熱応力を緩和することが可能である。特に、内周リング板と外周リング板との分割ラインを複数の載置部が周方向に並ぶ領域よりも内側に位置させることで、熱変化の大きい遮蔽板の内周側に加わる熱応力を効率良く緩和することが可能である。一方、内周リング板と外周リング板との分割ラインを複数の載置部が周方向に並ぶ領域よりも外側に位置させることで、熱変化の大きい遮蔽板の外周側に加わる熱応力を効率良く緩和することが可能である。また、本発明に係るエピタキシャルウェハの製造装置では、ウェハがSiC単結晶基板であり、エピタキシャル層がSiC単結晶薄膜である場合に、遮蔽板の下面に堆積するSiC堆積物において、このSiC堆積物中に含まれるSiとCの割合が同等となる領域よりも内側に、Siの割合が多くなる領域を有しており、このSiの割合が多くなる領域に内周リング板を配置するように、内周リング板と中央又は外周リング板との分割ラインを位置させる構成としてもよい。この構成の場合、SiとCの割合が同等となる領域よりもSiの割合が多くなる領域の方がSiC堆積物の成長が早くなる。したがって、複数のリング板に分割された遮蔽板のうち、このSiの割合が多くなる領域に配置された内周リング板のみを交換することで、他のリング板の交換時期を延ばすことが可能である。また、本発明に係るエピタキシャルウェハの製造装置では、同心円状に分割された複数のリング板のうち何れかのリング板が、開口部を中心に径方向に延びる分割ラインに沿って複数のリング片に分割された構成としてもよい。この構成の場合、遮蔽板を構成するリング板を更に複数のリング片に分割することで、これら分割されたリング片の間で遮蔽板に加わる熱応力を緩和することが可能である。また、本発明に係るエピタキシャルウェハの製造装置では、ウェハがSiC単結晶基板であり、エピタキシャル層がSiC単結晶薄膜である場合に、少なくとも複数の載置部が周方向に並ぶ領域と対向する位置に配置されたリング板に、表面がSiC膜で被覆されたグラファイト基板又はSiC基板を用いた構成としてもよい。この構成の場合、当該リング板の表面をエピタキシャル層と同じSiCとすることで、堆積物の堆積性を高めることができ、このリング板の下面に堆積した堆積物の脱落を抑制することが可能である。また、当該リング板の交換時期を延ばすことが可能である。また、本発明に係るエピタキシャルウェハの製造装置では、上記サセプタが、その中心軸周りに回転駆動されると共に、複数の載置部が各々の中心軸周りに回転駆動される構造を有する構成としてもよい。この構成の場合、ウェハの面上にエピタキシャル層を堆積成長させる工程を、複数の載置部に載置された各ウェハに対して均等に行うことが可能である。また、本発明に係るエピタキシャルウェハの製造方法では、上記何れかのエピタキシャルウェハの製造装置を用いることによって、高品質なエピタキシャル層をウェハの面上に安定して堆積成長させることが可能である。そして、メンテナンスにかかる時間も短縮できることから、エピタキシャルウェハの製品歩留まりを更に向上させることが可能である。以下、本発明を適用したエピタキシャルウェハの製造装置及び製造方法について、図面を参照して詳細に説明する。なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料、寸法等は一例であって、本発明はそれらに必ずしも限定されるものではなく、その要旨を変更しない範囲で適宜変更して実施することが可能である。エピタキシャルウェハの製造装置本発明を適用したエピタキシャルウェハの製造装置は、例えば図1に示すようなCVD装置1であり、図示を省略する減圧排気可能なチャンバ成膜室内に、SiCの原料ガスGを供給しながら、加熱されたSiCウェハWの面上にSiCエピタキシャル層図示せず。を堆積成長させるものである。なお、原料ガスGには、例えば、Si源にシランSiH4、C源にプロパンC3H8を含むものを用いることができ、更にキャリアガスとして水素H2を含むものを用いことができる。具体的に、このCVD装置1は、チャンバの内部において、複数のSiCウェハWが載置されるサセプタ2と、このサセプタ2との間で反応空間Kを形成するように、サセプタ2の上面に対向して配置されたシーリング天板3と、サセプタ2及びシーリング3の外側に位置して、反応空間Kの周囲を囲むように配置された周壁4とを備えている。サセプタ2は、円盤状の回転台5と、この回転台5の下面中央部に取り付けられた回転軸6とを有し、回転台5は、この回転軸6と一体に回転自在に支持されている。また、回転台5の上面には、SiCウェハWが載置される円盤状の載置台載置部7が設けられている。載置台7は、回転台5の周方向回転方向に等間隔に複数並んで設けられている。また、各載置台7は、各々の中心軸周りに回転自在に支持されている。そして、このサセプタ2は、いわゆるプラネタリ自公転方式を採用しており、図示を省略する駆動モータにより回転軸6が回転駆動されると、回転台5がその中心軸周りに回転駆動されると共に、複数の載置台7が各々の中心軸周りに回転駆動される仕組みとなっている。これにより、複数の載置台7に載置された各SiCウェハWに対して均等に成膜を行うことが可能である。シーリング3は、上記サセプタ2の回転台5と略一致した径を有する円盤状の部材であり、回転台5の上面と相対向しながら、サセプタ2との間で扁平状の反応空間Kを形成している。周壁4は、サセプタ2及びシーリング3の外周部を取り囲むリング状の部材である。CVD装置1は、上記載置台7に載置されたSiCウェハWを加熱する加熱手段として、高周波誘導加熱によりサセプタ2及びシーリング3を加熱するための誘導コイル8を備えている。この誘導コイル8は、サセプタ2回転台5の下面及びシーリング3の上面に、それぞれ近接した状態で対向配置されている。そして、このCVD装置1では、図示を省略する高周波電源から誘導コイル8に高周波電流が供給されると、サセプタ2回転台5及び載置台7及びシーリング3が高周波誘導加熱により加熱されて、これらサセプタ2及びシーリング3からの輻射や、載置台7からの熱伝導等により、載置台7に載置されたSiCウェハWを加熱することが可能となっている。なお、サセプタ2回転台5及び載置台7及びシーリング3には、高周波誘導加熱に適した材料として、耐熱性に優れなお且つ熱伝導率の良いグラファイトカーボン材料からなるものを用いることができ、更にグラファイトカーボンからのパーティクル等の発生を防ぐため、表面がSiCやTaC等で被覆されたものを好適に用いることができる。また、SiCウェハWの加熱手段としては、上述した高周波誘導加熱によるものに限らず、抵抗加熱よるものなどを用いてもよい。また、加熱手段は、サセプタ2回転台5の下面側及びシーリング3の上面側に配置された構成に限らず、これらの何れか一方側のみに配置された構成とすることも可能である。CVD装置1は、チャンバ内に原料ガスGを供給するガス供給手段として、シーリング3の上面中央部から反応空間K内に原料ガスGを導入するガス導入管ガス導入口9を備えている。このガス導入管9は、円筒状に形成されて、シーリング3の中央部に設けられた円形状の開口部10を貫通した状態で、その先端部下端部が反応空間Kの内側に臨んで配置されている。また、ガス導入管9の先端部下端部には、拡径方向に突出されたフランジ部9aが設けられている。このフランジ部9aは、ガス導入管9の下端部から鉛直下向きに放出された原料ガスGを、その対向する回転台5との間で水平方向に放射状に流すためのものである。そして、このCVD装置1では、ガス導入管9から放出された原料ガスGを反応空間Kの内側から外側に向かって放射状に流すことで、SiCウェハWの面内に対して平行に原料ガスGを供給することが可能となっている。また、チャンバ内で不要になったガスは、上記周壁4の外側に設けられた排気口図示せず。からチャンバの外へと排出することが可能となっている。ここで、シーリング3は、上記誘導コイル8により高温で加熱されるものの、その内周部開口部10が形成された中央部が原料ガスGを導入するために低温とされたガス導入管9とは非接触とされている。また、シーリング3は、ガス導入管9の外周部に取り付けられた支持リング支持部材11の上に、その内周部が載置されることによって、鉛直上向きに支持されている。さらに、このシーリング3は、上下方向に移動させることが可能となっている。CVD装置1は、シーリング3の下面に近接して配置された遮蔽板12を備えている。この遮蔽板12は、表面がSiC膜で被覆された円盤状のグラファイトカーボン基板からなり、その中央部には、上記ガス導入管9を貫通させる円形状の開口部13が設けられている。そして、この遮蔽板12は、チャンバ内に着脱自在に取り付けられている。具体的に、この遮蔽板12は、周壁4の内周面から突出して設けられた支持部14の上に、その外周部が載置されることによって、鉛直上向きに支持されている。この場合、遮蔽板12の外周部のみを支持することによって、上記誘導コイル8により加熱されて高温となる遮蔽板12に対して、原料ガスGを導入するために低温とされたガス導入管9と、この遮蔽板12の内周部開口部13が形成された中央部との接触を回避しながら、遮蔽板12をチャンバ内に着脱自在に取り付けることが可能となっている。また、支持部14は、周壁4の内周面に全周に亘って設けられた段差部であり、この段差部上に遮蔽板12の外周部が載置されている。この場合、遮蔽板12の外周部が支持部段差部14と全周に亘って接触した状態となることから、この遮蔽板12の外周部側からシーリング3との間に向かってガスが流れ込むのを防ぐことが可能である。一方、シーリング3の下面中央部には、上記遮蔽板12の開口部13の内側に位置するように、円筒状のスリーブ部15が突出して設けられている。このスリーブ部15は、遮蔽板12の内周部側からシーリング3との間に向かってガスを流れ込み難くするためのものである。ここで、図2に示すように、遮蔽板12の上面とシーリング3の下面との間隔d1は、0.5~1mmの範囲に設定されていることが好ましい。これは、遮蔽板12によってシーリング3の下面にSiCの堆積物が堆積するのを阻止するためである。また、遮蔽板12の外周面と周壁4の内周面との間隔d2は、1.0~3.0mmの範囲に設定されていることが好ましい。これは、加熱時の熱膨張により遮蔽板12が周壁4に接触するのを防ぐためである。また、遮蔽板12の内周面とスリーブ部15の外周面との間隔d3は、0.5~1mmの範囲に設定されていることが好ましい。これは、加熱時の熱膨張により遮蔽板12がスリーブ部15に接触するのを防ぎつつ、遮蔽板12の内周部側からシーリング3との間に向かってガスを流れ込み難くするためである。また、シーリング3の内周面とガス導入管9の外周面との間隔d4は、0.4~0.6mmの範囲に設定されていることが好ましい。これは、原料ガスGを導入するために低温とされたガス導入管9が、上記誘導コイル8により加熱されて高温となるシーリング3からの輻射熱の影響を受けないようにするためのである。また、遮蔽板12の板厚は、その機械的強度を確保するためには厚い方が好ましいものの、厚くし過ぎると逆に割れが発生するため、2~6mmの範囲とすることが好ましい。遮蔽板12は、図2及び図3a,bに示すように、上記開口部13を中心に同心円状に複数のリング板16,17,18に分割された構造を有している。具体的に、この遮蔽板12は、その内側から外側に向かって、内周リング板16と、中央リング板17と、外周リング板18とに3分割された構造を有している。このうち、内周リング板16は、中央リング板17の内側に保持され、中央リング板17は、外周リング板18の内側に保持されている。また、内周リング板16と中央リング板17との分割ラインL1は、複数の載置台7が周方向に並ぶ領域Sよりも内側に位置している。一方、中央リング板17と外周リング板18との分割ラインL2は、複数の載置台7が周方向に並ぶ領域Sよりも外側に位置している。すなわち、これらの分割ラインL1,L2は、領域Sに対して平面視で重ならない位置に設定されている。これにより、中央リング板17は、領域Sに対して平面視で重なるように、この領域Sに対向して配置されている。また、内周リング板16の下面側の外周部には、その全周に亘って第1の内側段差部19が設けられている。これに対応して、中央リング板17の上面側の内周部には、その全周に亘って第1の外側段差部20が設けられている。そして、これら第1の内側段差部19と第1の外側段差部20とは、互いの段差面19a,20aを接触させた状態で係合されている。これにより、内周リング板16の外周部は、中央リング板17の内周部に鉛直上向きに支持されている。同様に、中央リング板17の下面側の外周部には、その全周に亘って第2の内側段差部21が設けられている。これに対応して、外周リング板18の上面側の内周部には、その全周に亘って第2の外側段差部22が設けられている。そして、これら第2の内側段差部21と第2の外側段差部22とは、互いの段差面21a,22aを接触させた状態で係合されている。これにより、中央リング板17の外周部は、外周リング板18の内周部に鉛直上向きに支持されている。また、第1の内側段差部19の側面19bと第1の外側段差部20の側面20bとの間、及び、第2の内側段差部21の側面21bと第2の外側段差部22の側面22bとの間には、それぞれ隙間t1,t2が設けられている。これらの隙間t1,t2は、上記分割ラインL1,L2を挟んで隣接するリング板16,17,18の側面19b,20b,21b,22b同士が加熱時の熱膨張により接触するのを防ぐためのものである。また、これらの隙間t1,t2は、0.3~0.7mmの範囲で設けることが好ましい。さらに、遮蔽板12は、内側よりも外側の方が熱膨張し易いため、これを考慮して、内側の隙間t1を外側の隙間t2よりも大きく設定t1<t2することも可能である。なお、上記分割ラインL1,L2は、遮蔽板12の下面側から見た中央リング板17における第1の外側段差部20の側面20bと、第2の内側段差部21の側面21bとを基準にして設定されている。これにより、上記分割ラインL1,L2を領域Sに対して平面視で重ならない位置に設定した場合、中央リング板17を領域Sに対して平面視で重なるように配置することが可能である。内周リング板15、中央リング板17及び外周リング板18は、互いに同じ厚みで形成されている。そして、これらのリング板16,17,18によって構成される遮蔽板12の下面は、互いに面一となっている。これにより、上記ガス導入管9から放出された原料ガスGを反応空間Kの内側から外側に向かってスムーズに供給しながら、高品質なSiCエピタキシャル層をSiCウェハWの面上に安定して堆積成長させることが可能である。なお、遮蔽板12は、各リング板16,17,18の上面についても互いに面一となっている。以上のような構造を有するCVD装置1では、回転台5がその中心軸周りに回転駆動されると共に、複数の載置台7が各々の中心軸周りに回転駆動される。また、この状態で、載置台7に載置されたSiCウェハWを加熱しながら、ガス導入管9から放出された原料ガスGを反応空間Kの内側から外側に向かって放射状に流す。これにより、SiCウェハWの面内に対して平行に原料ガスGが供給される。このとき、原料ガスGの熱分解及び化学反応により、SiCウェハWの表面にSiCエピタキシャル層が堆積しながら成長する。これにより、SiCウェハWの面上にSiCエピタキシャル層を薄膜形成することが可能である。ところで、本発明を適用したCVD装置1では、上述したように、シーリング3の下面に堆積物が堆積するのを阻止するように、このシーリング3の下面に近接して遮蔽板12が配置されている。これにより、遮蔽板12の下面に堆積物が堆積することになる。そして、このCVD装置1では、遮蔽板12がチャンバ内に着脱自在に取り付けられていることから、従来のようなシーリング3の下面に堆積した堆積物を除去するといった面倒なクリーニング作業を行わずに、遮蔽板12を交換するといった簡便なメンテナンス作業を行うだけで、上述したパーティクルやダウンフォールの低減を図ることが可能である。なお、遮蔽板12を交換する際は、上記シーリング3を上方に移動させることによって、上記周壁4の内側にある遮蔽板12を容易に取り外したり、取り付けたりすることが可能である。本発明では、上述した開口部13を中心に同心円状に複数のリング板16,17,18に分割された遮蔽板12を用いることで、これら分割されたリング板16,17,18の間で遮蔽板12に加わる熱応力を緩和することができる。具体的に、上記CVD装置1では、内周リング板16と中央リング板17との分割ラインL1が、複数の載置台7が周方向に並ぶ領域Sよりも内側に位置する一方、中央リング板17と外周リング板18との分割ラインL2が、この領域Sよりも外側に位置している。この場合、誘導コイル8により加熱されて遮蔽板12に熱変化が加わったときに、熱変化の大きい遮蔽板12の内周側と外周側に加わる熱応力を効率良く緩和することが可能である。したがって、複数のリング板16,17,18に分割された遮蔽板12に反り変形や割れ等が発生することを防ぐことが可能である。また、本発明では、遮蔽板12の反り変形の発生を防ぐことによって、この遮蔽板12の下面に堆積した堆積物の脱落を抑制することが可能である。特に、上記遮蔽板12は、その表面がSiCエピタキシャル層と同じSiC膜で被覆されたグラファイト基板からなることで、堆積物の堆積性を高めることができる。これにより、遮蔽板12の下面に堆積した堆積物の脱落を抑制することが可能である。また、この遮蔽板12を構成する各リング板16,17,18の交換時期を延ばすことが可能である。さらに、本発明では、複数のリング板16,17,18に分割された遮蔽板12のうち、一部のリング板1617,18のみを交換するといったことも可能である。例えば、上記遮蔽板12の下面に堆積するSiC堆積物において、このSiC堆積物中に含まれるSiとCの割合が同等となる領域よりも内側に、Siの割合が多くなる領域がある。また、このSiの割合が多くなる領域は、SiとCの割合が同等となる領域よりSiC堆積物の成長が早いことがわかっている。そこで、本発明では、このSiの割合が多くなる領域に上記内周リング板16を配置するように、上記内周リング板16と上記中央リング板17との分割ラインL1の位置を設定する。これにより、複数のリング板16,17,18に分割された遮蔽板12のうち、このSiの割合が多くなる領域に配置された内周リング板16のみを交換することで、他のリング板17,18の交換時期を延ばすことが可能である。エピタキシャルウェハの製造方法本発明を適用したエピタキシャルウェハの製造方法は、上記本発明のCVD装置1を用いて、ウェハの面上にエピタキシャル層を堆積成長させる工程を含むことを特徴とする。エピタキシャルウェハを製造する際は、昇華再結晶法等を用いて作製されたSiCインゴットを円盤状にスライスした後、その表面に研磨加工等を施したSiCウェハを作製又は用意する。そして、このSiCウェハWの面上に、上記CVD装置1を用いてSiCエピタキシャル層を堆積成長エピタキシャル成長させることで、エピタキシャルウェハを作製することができる。本発明を適用したエピタキシャルウェハの製造方法では、上記CVD装置1を用いることによって、高品質なSiCエピタキシャル層をSiCウェハWの面上に安定して堆積成長させることが可能である。そして、上記CVD装置1のメンテナンスにかかる時間も短縮できることから、エピタキシャルウェハの製品歩留まりを更に向上させることが可能である。なお、本発明は、上記実施形態のものに必ずしも限定されるものではなく、本発明の趣旨を逸脱しない範囲において種々の変更を加えることが可能である。また、以下の説明では、上記CVD装置1と同等の部位については、説明を省略すると共に、図面において同じ符号を付すものとする。本発明では、例えば図4に示す遮蔽板12Aのように、中央リング板17が、径方向に延びる分割ラインL3に沿って複数のリング片12a,12bに分割された構成とすることも可能である。具体的に、この中央リング板17は、直径方向に延びる2つの分割ラインL3を挟んで対称となるように、2つのリング片12a,12bに分割されている。この場合、分割されたリング片17a,17bの間で遮蔽板12Aに加わる熱応力を更に緩和することが可能である。したがって、複数のリング片17a,17bに分割された中央リング板17に反り変形や割れ等が発生することを更に抑制することが可能である。なお、本発明では、同心円状に分割された複数のリング板16,17,18のうち何れかのリング板1617,18が、開口部13を中心に径方向に延びる分割ラインに沿って複数のリング片に分割された構成とすることが可能である。また、分割されるリング片の数や分割ラインの位置についても、適宜変更して実施することが可能である。また、上記実施形態では、上記遮蔽板12が3つのリング板16,17,18に分割された構成について説明したが、開口部を中心に同心円状に分割されるリング板の数については適宜変更することが可能である。例えば、図5,6に示す遮蔽板12B,12Cのように、その内側から外側に向かって、内周リング板16A16Bと、外周リング板18A18Bとに2分割された構成とすることも可能である。この場合も、これら2分割されたリング板16A16B,18A18Bの間で遮蔽板12に加わる熱応力を緩和することが可能である。また、2分割されたリング板16A16B,18A18Bによって遮蔽板12B12Cを構成する場合、内周リング板16A16Bと外周リング板18A18Bとの分割ラインL1L2は、複数の載置台7が周方向に並ぶ領域Sと重ならないように、この領域Sよりも内側又は外側に位置させることが好ましい。すなわち、図5a,bに示す遮蔽板12Bのように、内周リング板16Aと外周リング板18Aとの分割ラインL1を領域Sよりも内側に位置させることで、熱変化の大きい遮蔽板12の内周側に加わる熱応力を効率良く緩和することが可能である。さらに、上記Siの割合が多くなる領域に内周リング板16Aを配置するように、分割ラインL1の位置を設定する。これにより、上記Siの割合が多くなる領域に配置された内周リング板16Aのみを交換することができ、外周リング板18Aの交換時期を延ばすことが可能である。一方、図6a,bに示す遮蔽板12Cのように、内周リング板16Bと外周リング板18Bとの分割ラインL3を領域Sよりも外側に位置させることで、熱変化の大きい遮蔽板12の外周側に加わる熱応力を効率良く緩和することが可能である。特に、遮蔽板の内周側よりも外周側の方が熱変化が大きいことから、遮蔽板12Cに反り変形や割れ等が発生するのを防ぐ場合に特に有効である。なお、本発明では、遮蔽板を複数のリング板に分割した場合に、これらリング板に材質が異なるものを用いることも可能である。この場合、上記領域Sと対向する位置平面視で重なる位置に配置されるリング板には、その表面がSiエピタキシャル層と同じSiC膜で被覆されたグラファイト基板又はSiC基板を用いることが好ましいものの、上記領域Sと平面視で重なる位置に配置されるリング板については、例えば表面がTaC膜で被覆されたグラファイト基板といった異なる材質のものを組み合わせて使用することも可能である。以下、実施例により本発明の効果をより明らかなものとする。なお、本発明は、以下の実施例に限定されるものではなく、その要旨を変更しない範囲で適宜変更して実施することができる。本実施例では、実際に開口部を中心に同心円状に3つのリング板に分割された遮蔽板に加わる熱応力をコンピュータシミュレーションにより計算した。これらのシミュレーション結果を図7及び図8に示す。なお、このコンピュータシミュレーションでは、直径が200mm、開口部径が60mm、板厚が2mmのSiC基板遮蔽板について、開口部を中心に同心円状に3つのリング板に分割し、これらリング板の分割ラインを内周及び外周の両端からそれぞれ20mmの位置図7と、40mmの位置図8に設定して計算を行った。また、SiCの熱膨張係数は4.5×10-6/°Cとし、その加熱温度を1700°Cに設定して計算を行った。また、図7及び図8のグラフには、参考として遮蔽板を分割しない場合のシミュレーション結果についても併せて表記する。図7及び図8に示すように、3分割されたリング板の間で遮蔽板に加わる熱応力が緩和されていることがわかる。特に、熱変化の大きい遮蔽板の内周側及び外周側に加わる熱応力を効率良く緩和することが可能である。次に、上記図3a,bに示す遮蔽板12と同様の構成において、各段差部の段差面の幅を4.0mmとし、内周リング板と中央リング板との段差部の隙間t1を0.4mm、中央リング板と外周リング板との段差部の隙間t2を0.6mmとした場合の加熱後の隙間t1,t2の変化をコンピュータシミュレーションにより計算した。そのシミュレーション結果を表1に示す。なお、表1中には、隙間t1,t2の他に、段差面の接触部の幅段差面の幅から隙間t2又はt2を引いた値についても併せて表記する。表1に示すように、加熱後の熱膨張により内周リング板と中央リング板との段差部の隙間t1と、中央リング板と外周リング板との段差部の隙間t2が狭くなるものの、分割ラインを挟んで隣接するリング板の段差部の側面同士が接触することを防ぐことが可能である。"